(57)【要約】  表面へのＮａ＋の溶出が抑えられた安価なガラス板およびその製造方法を提供する。  少なくともＳｉ、Ａｌ、ＣａおよびＮａの各元素を含むソーダライムシリカガラスからなるガラス板であって、ガラス板の少なくとも一方の表面から２０００ｎｍの深さにおけるＮａ量を１００％としたとき、前記表面から２０ｎｍの深さにおけるＮａ量が、４５％以下であり、前記表面から４０ｎｍの深さにおけるＮａ量が、７０％以下であり、前記表面から６０ｎｍの深さにおけるＮａ量が、８０％以下であるガラス板。【特許請求の範囲】
【請求項１】
少なくともＳｉ、Ａｌ、ＣａおよびＮａの各元素を含むソーダライムシリカガラスからなるガラス板であって、
ガラス板の少なくとも一方の表面から２０００ｎｍの深さにおけるＮａ量を１００％としたとき、
前記表面から２０ｎｍの深さにおけるＮａ量が、４５％以下であり、
前記表面から４０ｎｍの深さにおけるＮａ量が、７０％以下であり、
前記表面から６０ｎｍの深さにおけるＮａ量が、８０％以下である、ガラス板。
【請求項２】
酸化物基準の質量百分率表示で、
ＳｉＯ２  ：６０〜８０％、
Ａｌ２Ｏ３：２〜１０％、
ＭｇＯ    ：０〜１０％、
ＣａＯ    ：１〜１８％、
Ｎａ２Ｏ  ：５〜２０％、
Ｋ２Ｏ    ：０〜５％、
を含む、請求項１に記載のガラス板。
【請求項３】
酸化物基準の質量百分率表示で、
ＳｉＯ２  ：６６〜７２％、
Ａｌ２Ｏ３：５〜１０％、
ＭｇＯ    ：４〜８％、
ＣａＯ    ：６〜１５％、
Ｎａ２Ｏ  ：７〜１７％、
Ｋ２Ｏ    ：０〜１％、
を含む、請求項１に記載のガラス板。
【請求項４】
少なくともＳｉ、Ａｌ、ＣａおよびＮａの各元素を含むソーダライムシリカガラスからなるガラス板の製造方法であって、
溶融ガラスをガラス板に成形し、該ガラス板を冷却する際に、表面温度が該ガラス板のガラス転移温度＋５０℃から該ガラス板のガラス転移温度−１５０℃までの間にある該ガラス板の少なくとも一方の表面に、ＳＯ２ガスまたはＳＯ３ガスを接触させ、
冷却後における前記表面から２０００ｎｍの深さにおけるＮａ量を１００％としたとき、
前記表面から２０ｎｍの深さにおけるＮａ量が、４５％以下であり、
前記表面から４０ｎｍの深さにおけるＮａ量が、７０％以下であり、
前記表面から６０ｎｍの深さにおけるＮａ量が、８０％以下であるガラス板を得る、
ガラス板の製造方法。
【発明の詳細な説明】
【技術分野】
【０００１】
本発明は、表面へのＮａ＋の溶出が抑えられたガラス板およびその製造方法に関する。
【背景技術】
【０００２】
建築用ガラス板、車両用ガラス板（自動車用窓ガラス等）、太陽電池用ガラス板（カバーガラス、薄膜太陽電池用ガラス基板）、太陽熱発電集光ミラー用ガラス基板等には、汎用性があり製造しやすいことから、Ｓｉ、Ａｌ、Ｎａ、Ｃａ等の各元素を含むソーダライムシリカガラスが用いられている。【０００３】
しかし、Ｎａを含むソーダライムシリカガラスからなるガラス板においては、表面にＮａ＋が溶出しやすく、そのため、下記の問題が生ずる。
（１）ガラス板の表面に設けられる反射防止膜と、経時的にガラス板の表面に溶出したＮａ＋とが反応し、反射防止膜がガラス板から剥離する。
（２）薄膜太陽電池用ガラス基板等の表面に設けられた透明導電膜と、経時的にガラス板の表面に溶出したＮａ＋とが反応し、透明導電膜が劣化する。
（３）長期間屋外で用いた場合、経時的にガラス板の表面に溶出したＮａ＋によってヤケとよばれる白濁等が発生する。
なお、経時的なガラス板の表面へのＮａ＋の溶出は、単に時間の経過にともないＮａ＋が溶出する現象を指すほか、ガラス板を加工する際に必要とされる加熱工程においてＮａ＋が溶出する現象も含む。【０００４】
そのため、表面に反射防止膜、透明導電膜等の機能膜を設ける用途、特に太陽電池用ガラス板には、表面へのＮａ＋の溶出が抑えられたガラス板が要望されている。
なお、表面にＮａ＋が溶出しないガラスとしては、Ｎａを含まない無アルカリガラスが知られている。しかし無アルカリガラスは、用いる原料が溶解しにくく製造工程が煩雑になり、品種の多い建築用ガラス板、自動車用ガラス板、太陽電池用ガラス板等には不向きである。また、機能膜へのＮａ＋の溶出を抑えるために、ガラス板と機能膜や太陽電池層などとの間にアルカリバリヤ膜を介在させることが知られている（特許文献１参照）。しかしこのようなＮａ＋の溶出抑制手段では、アルカリバリヤ膜をガラス板の表面に設ける工程が増える。
【先行技術文献】
【特許文献】
【０００５】
【特許文献１】特開昭５８−２６０５２号公報
【発明の概要】
【発明が解決しようとする課題】
【０００６】
本発明は、表面へのＮａ＋の溶出が抑えられたガラス板およびその製造方法を提供する。
【課題を解決するための手段】
【０００７】
本発明のガラス板は、少なくともＳｉ、Ａｌ、ＣａおよびＮａの各元素を含むソーダライムシリカガラスからなるガラス板であって、ガラス板の少なくとも一方の表面から２０００ｎｍの深さにおけるＮａ量を１００％としたとき、前記表面から２０ｎｍの深さにおけるＮａ量が、４５％以下であり、前記表面から４０ｎｍの深さにおけるＮａ量が、７０％以下であり、前記表面から６０ｎｍの深さにおけるＮａ量が、８０％以下であることを特徴とする。【０００８】
また、本発明のガラス板は、酸化物基準の質量百分率表示で、
ＳｉＯ２  ：６０〜８０％、
Ａｌ２Ｏ３：２〜１０％、
ＭｇＯ    ：０〜１０％、
ＣａＯ    ：１〜１８％、
Ｎａ２Ｏ  ：５〜２０％、
Ｋ２Ｏ    ：０〜５％、
を含むことが好ましく、
ＳｉＯ２  ：６６〜７２％、
Ａｌ２Ｏ３：５〜１０％、
ＭｇＯ    ：４〜８％、
ＣａＯ    ：６〜１５％、
Ｎａ２Ｏ  ：７〜１７％、
Ｋ２Ｏ    ：０〜１％、
を含むことがさらに好ましい。【０００９】
本発明のガラス板の製造方法は、少なくともＳｉ、Ａｌ、ＣａおよびＮａの各元素を含むソーダライムシリカガラスからなるガラス板の製造方法であって、溶融ガラスをガラス板に成形し、該ガラス板を冷却する際に、表面温度が該ガラス板のガラス転移温度＋５０℃から該ガラス板のガラス転移温度−１５０℃までの間にある該ガラス板の少なくとも一方の表面に、ＳＯ２ガスまたはＳＯ３ガスを接触させ、冷却後における前記表面から２０００ｎｍの深さにおけるＮａ量を１００％としたとき、前記表面から２０ｎｍの深さにおけるＮａ量が、４５％以下であり、前記表面から４０ｎｍの深さにおけるＮａ量が、７０％以下であり、前記表面から６０ｎｍの深さにおけるＮａ量が、８０％以下であるガラス板を得ることを特徴とする。
【発明の効果】
【００１０】
本発明のガラス板は、表面へのＮａ＋の溶出が、経時においても抑えられる。
また、本発明のガラス板の製造方法によれば、表面へのＮａ＋の溶出が抑えられたガラス板を製造できる。
【発明を実施するための形態】
【００１１】
本発明のガラス板は、少なくともＳｉ、Ａｌ、ＣａおよびＮａの各元素を含むソーダライムシリカガラスからなるガラス板の少なくとも一方の表面付近におけるＮａ量の深さ方向の分布を変化させることによって、該表面へのＮａ＋の溶出を抑えたことに特徴がある。
【００１２】
本発明のガラス板におけるＮａ量の分布は、下記の条件（Ｉ）を満たす。
条件（Ｉ）：
ガラス板の表面から２０００ｎｍの深さにおけるＮａ量を１００％としたとき、
ガラス板の表面から２０ｎｍの深さにおけるＮａ量が、４５％以下であり、
ガラス板の表面から４０ｎｍの深さにおけるＮａ量が、７０％以下であり、
ガラス板の表面から６０ｎｍの深さにおけるＮａ量が、８０％以下である。
本発明のガラス板は、少なくとも一方の表面付近のＮａ量の分布が条件（Ｉ）を満たすことによって、経時による該表面へのＮａ＋の溶出が充分に抑えられる。
【００１３】
本発明のガラス板におけるＮａ量の分布は、下記の条件（II）を満たすことが好ましい。
条件（II）：
ガラス板の表面から２０００ｎｍの深さにおけるＮａ量を１００％としたとき、
ガラス板の表面から２０ｎｍの深さにおけるＮａ量が、４０％以下であり、
ガラス板の表面から４０ｎｍの深さにおけるＮａ量が、６０％以下であり、
ガラス板の表面から６０ｎｍの深さにおけるＮａ量が、７０％以下である。
【００１４】
ガラス板の表面から特定の深さにおけるＮａ量は、下記の方法によって測定される。
Ｎａ量の測定方法：
Ｎａの量は、Ｘ線光電子分光法により、ガラス中の各元素の濃度プロファイルを測定することで測定される。この際、６０Ｃｏイオンスパッタを用いてガラス板の表面から内部までエッチング処理しながらＸ線光電子分光測定を行うことで、ガラス板表面から特定の深さにおけるＮａ量が測定される。測定する深さは、ガラス板表層から約１００ｎｍ程度である。
【００１５】
本発明のガラス板は、下記の組成を有するソーダライムシリカガラスからなることが好ましい。
酸化物基準の質量百分率表示で、
ＳｉＯ２  ：６０〜８０％、
Ａｌ２Ｏ３：２〜１０％、
ＭｇＯ    ：０〜１０％、
ＣａＯ    ：１〜１８％、
Ｎａ２Ｏ  ：５〜２０％、
Ｋ２Ｏ    ：０〜５％、
を含む。
【００１６】
ＳｉＯ２の含有量が６０％以上であることで、耐候性が良好となるため、好ましい。ＳｉＯ２の含有量が８０％以下であることで、溶融性が良好になり、また失透しにくくなるため、好ましい。ＳｉＯ２の含有量は、酸化物基準の質量百分率表示で６０〜８０％が好ましく、６３〜７６％がより好ましく、６５〜７５％がさらに好ましく、６６〜７２％が最も好ましい。
【００１７】
Ａｌ２Ｏ３は、耐候性を向上させる成分であり、また、後述するＳＯ２ガスまたはＳＯ３ガスとの接触による脱アルカリを効率よく行わせる成分である。
Ａｌ２Ｏ３の含有量が２％以上であることで、耐候性が良好となり、後述するＳＯ２ガスまたはＳＯ３ガスとの接触による脱アルカリの効率が良くなる。Ａｌ２Ｏ３の含有量が１０％以下であることで、溶融性がよくなり、また原料コストが高くならないため、好ましい。Ａｌ２Ｏ３の含有量は、酸化物基準の質量百分率表示で２〜１０％が好ましく、２．５〜１０％がより好ましく、４〜１０％がさらに好ましく、５〜１０％が最も好ましい。
【００１８】
ＭｇＯはガラス原料の溶融を促進し、耐候性を向上させる成分であり、また、後述するＳＯ２ガスまたはＳＯ３ガスとの接触による脱アルカリを効率よく行わせる成分である。
ＭｇＯの含有量が０．１％以上であることで、溶融性、耐候性が良好となり、後述するＳＯ２ガスまたはＳＯ３ガスとの接触による脱アルカリの効率が良くなる。ＭｇＯの含有量が１０％以下であることで、ガラスが失透しにくくなるため好ましく。ＭｇＯの含有量は、酸化物基準の質量百分率表示で０〜１０％が好ましく、０．１〜１０％がより好ましく、０．５〜１０％であればさらに好ましく、４〜８％が最も好ましい
【００１９】
ＣａＯはガラス原料の溶融を促進し、耐候性を向上させる成分である。
ＣａＯの含有量が１％以上であることで、溶融性、耐候性が良好となる。ＣａＯの含有量が１８％以下であることで、ガラスが失透しにくくなるため好ましい。ＣａＯの含有量は、酸化物基準の質量百分率表示で１〜１８％が好ましく、３〜１８％がより好ましく、５〜１５％がさらに好ましく、６〜１５％が最も好ましい。
【００２０】
Ｎａ２Ｏはガラス原料の溶融を促進する成分である。
Ｎａ２Ｏの含有量が５％以上であることで、溶融性が良好となる。Ｎａ２Ｏの含有量が２０％以下であることで、ガラスの耐候性が良くなるため好ましい。Ｎａ２Ｏの含有量は、酸化物基準の質量百分率表示で５〜２０％が好ましく、６〜１９％がより好ましく、７〜１８％がさらに好ましく、７〜１７％が最も好ましい。
【００２１】
Ｋ２Ｏはガラス原料の溶融を促進し、Ｎａ２Ｏと共に用いることでガラスの耐候性を向上させる成分である。Ｋ２Ｏの含有量が５％以下であることで、原料コストが高くならず好ましい。Ｋ２Ｏの含有量は、酸化物基準の質量百分率表示で０〜５％が好ましく、０〜２．５％がより好ましく、０〜１．５％がさらに好ましく、０〜１％が最も好ましい。
【００２２】
本発明のガラス板は、用途に応じて、着色成分を含んでいてもよい。着色成分としては、Ｆｅ、Ｔｉ、Ｃｏ、Ｃｒ、Ｖ、Ｍｎ、Ｃｅ等の各元素が挙げられる。ただし、近赤外線領域の光も利用する太陽電池用ガラス板の用途においては、近赤外線領域の光を吸収するＦｅ（特に２価のＦｅ）をできるだけ含まない（具体的にはＦｅ２Ｏ３に換算した全Ｆｅの含有量が酸化物基準の質量百分率表示で０．１％以下である）ことが好ましい。
【００２３】
本発明のガラス板は、清澄剤として用いたＳｎＯ２を含んでいてもよい。ＳｎＯ２の含有量は、酸化物基準の質量百分率表示で０．５％以下が好ましい。ＳｎＯ２の含有量が０．５％以下であれば、ＳｎＯ２の揮散が少なく、コストを低く抑えることができる。ＳｎＯ２の含有量は、酸化物基準の質量百分率表示で０〜０．３％がより好ましく、０〜０．１％がさらに好ましい。
【００２４】
本発明のガラス板は、清澄剤として用いたＳＯ３を含んでいてもよい。ＳＯ３の含有量は、酸化物基準の質量百分率表示で１％以下が好ましい。ＳＯ３の含有量が１％以下であれば、ＳＯ３のガス成分が気泡としてガラス中に残らない。ＳＯ３の含有量は、酸化物基準の質量百分率表示で０．０２〜０．５％がより好ましく、０．０５〜０．２％がさらに好ましい。
【００２５】
本発明のガラス板は、建築用ガラス板、車両用ガラス板、太陽電池用ガラス板のいずれにも用いることができ、特に太陽電池用ガラス板、太陽熱発電集光ミラー用ガラス基板等として好適である。
自動車用窓ガラスとして用いる場合は、必要に応じて、複数のガラス板を中間膜で挟んだ合せガラス、平面状のガラスを曲面に加工した曲げガラス、強化処理をした強化ガラスとして用いる。
また、太陽電池用ガラス板として用いる場合は、カバーガラスとして用いてもよく、薄膜太陽電池用ガラス基板として用いてもよい。
【００２６】
本発明のガラス板は、たとえば、下記の工程（ｉ）〜（vi）を順に経て製造される。
（ｉ）目標とする組成になるように、各種のガラス母組成原料、清澄剤等を混合し、ガラス原料を調製する。
（ii）ガラス原料を溶融させて溶融ガラスとする。
（iii）溶融ガラスを清澄した後、フロート法等により所定の厚さのガラス板に成形する。
（iv）ガラス板を冷却する。この際、ガラス板の少なくとも一方の表面（必要に応じて両方の表面）に、ＳＯ２ガスまたはＳＯ３ガスを接触させる。
（ｖ）ガラス板を所定の大きさに切断し、本発明のガラス板とする。
（vi）必要に応じて、切断したガラス板を強化処理してもよく、合せガラスに加工してもよく、複層ガラスに加工してもよい。
【００２７】
工程（ｉ）：
ガラス母組成原料としては、珪砂、長石等、通常のソーダライムシリカガラスの原料として用いられているものが挙げられる。
清澄剤としては、ＳｎＯ２、ＳＯ３等が挙げられる。
ガラス原料は、上述した好ましい組成を有するソーダライムシリカガラスが得られるように、後述する工程（iii）における脱アルカリの影響を加味して調製することが好ましい。なお、工程（iii）において脱アルカリが起こるのはガラス板の表面付近のごく限られた領域のみであり、脱アルカリによって最終的に得られるガラス板の組成に与える影響は少ない。
【００２８】
工程（ii）：
ガラス原料の溶融は、たとえば、ガラス原料を連続的に溶融窯に供給し、重油等により約１５００℃に加熱することによって行われる。
【００２９】
工程（iｖ）：
高温のガラス板の表面にＳＯ２ガスまたはＳＯ３ガスを接触させると、ガラス板の表面付近にあるＮａ＋とＳＯ２ガスまたはＳＯ３ガスが反応してＮａ２ＳＯ４が生成する。Ｎａ２ＳＯ４は、ガラス板の表面に析出し、ガラス板の表面から脱落するため、ガラス板の表面付近が脱アルカリされ、ガラス板の表面付近におけるＮａ量の分布が上述した条件（Ｉ）（好ましくは条件（II））を満たすようになる。
【００３０】
この際、ガラス板のＡｌ２Ｏ３の含有量が酸化物基準の質量百分率表示で２％以上（好ましくは５％以上、より好ましくは５％以上）であれば、ガラス板の表面にＮａ＋が移動しやすくなり、ＳＯ２ガスまたはＳＯ３ガスとの接触による脱アルカリが効率よく行われる。また、ガラス板のＭｇＯの含有量が酸化物基準の質量百分率表示で３％以上（好ましくは４％以上）であれば、ガラス板の表面にＮａ＋がさらに移動しやすくなり、ＳＯ２ガスまたはＳＯ３ガスとの接触による脱アルカリがより効率よく行われる。
【００３１】
本発明のガラス板を製造するにあたり、ガラス板の表面にＳＯ２ガスまたはＳＯ３ガスを接触させる際の、ガラス板の表面温度は、ガラス板のガラス転移温度＋５０℃からガラス板のガラス転移温度−１５０℃までの間であることが好ましい。ガラス板の表面温度がガラス板のガラス転移温度以上であれば、Ｎａ＋とＳＯ２ガスまたはＳＯ３ガスとの反応が充分に進行する。ガスを接触させる際のガラス板の表面温度がガラス板のガラス転移温度＋５０℃以下であることで、ガラス中のアルカリ移動量が多くなりすぎず、ＳＯ２ガスまたはＳＯ３ガスとの接触により形成された脱アルカリ層が緩和しにくくなり、またガラスが変形しにくくなるため好ましい。
【００３２】
ガラス板の表面温度は、ガラス板に直接熱電対式の温度計を接触させる、放射温度計を用いる等の方法により測定される。ガラス板のガラス転移温度は、日本工業規格（ＪＩＳ）Ｒ３１０３−３に定められた方法に従い測定される。
【００３３】
ガラス板の表面へのＳＯ２ガスまたはＳＯ３ガスの接触は、たとえば、ガラス板の表面にＳＯ２ガスまたはＳＯ３ガスを吹き付ける方法等によって行われる。
ガラス板の表面に吹き付けるＳＯ２ガスまたはＳＯ３ガスの量は、ガラス板の表面付近におけるＮａ量の分布が上述した条件（Ｉ）（好ましくは条件（II））を満たすように適宜調整する。
【００３４】
本発明のガラス板を、フロート法で製造する場合、ガラス板の表面へのＳＯ２ガスまたはＳＯ３ガスの接触を次のように行うことが好ましい。すなわち、調整されたガラス原料が溶解槽に投入され、溶融したガラスが適宜清澄の後フロートバスにおいて板ガラスに成形される。成形された板ガラスは、徐冷却工程において徐冷却され、所定の寸法に切断されてガラス板として使用される。この徐冷工程において、成形された板ガラスは６００℃程度から徐々に冷却されるので、上述のＳＯ２ガスまたはＳＯ３ガスの接触に好適な温度、すなわちガラス板のガラス転移温度＋５０℃からガラス板のガラス転移温度−１５０℃までの間に、徐冷ゾーンに配置されたガス吹き付け装置から徐冷段階の板ガラスにＳＯ２ガスまたはＳＯ３ガスを吹き付けることができる。その後、板ガラス表面に生成されたＮａ２ＳＯ４を洗浄除去し、適宜切断することで、本発明のガラス板が好適に得られる。
【００３５】
なお、表面付近のＮａ量が減っている本発明のガラス板を製造する方法としては、上述したガラス板の表面にＳＯ２ガスまたはＳＯ３ガスを接触させるほかに、ガラス板の表面にフッ素ガス等のハロゲンガスを吹きつけたり、ガラス板を温水に接触させたり浸漬させたりすることで、得ることができる。溶融ガラスをフロート法やダウンドロー法で成形して板ガラスを製造することで、ガラス板を得る場合には、板ガラスへの成形工程の後の徐冷却工程においてＳＯ２ガスまたはＳＯ３ガスを吹き付けることができる。この場合、雰囲気中に舞うガスの成形工程への影響を少なくできる点で、ＳＯ２ガスまたはＳＯ３ガスを用いることが好ましい。
【００３６】
以上説明した本発明のガラス板にあっては、ガラス板の表面付近におけるＮａ量の分布が上述した条件（Ｉ）を満たすため、経時による表面へのＮａ＋の溶出が抑えられる。
また、少なくともＳｉ、Ａｌ、ＣａおよびＮａの各元素を含むソーダライムシリカガラスからなる安価なガラスを用い、表面付近のみＮａ量を減らしているため、無アルカリガラスに比べ、安価である。
また、ガラス板の表面付近のＮａ量が減ってガラス板の表面付近のＳｉＯ２の量が多くなっているため、ガラス板の表面付近の屈折率が下がる。その結果、ガラス板の反射率が下がり、また、透過率が上がる。
【００３７】
以上説明した本発明のガラス板の製造方法にあっては、表面温度が該ガラス板のガラス転移温度＋５０℃から該ガラス板のガラス転移温度−１５０℃までの間にある該ガラス板の表面に、ＳＯ２ガスまたはＳＯ３ガスを接触させ、表面付近におけるＮａ量の分布が上述した条件（Ｉ）を満たすガラス板を得ているため、表面へのＮａ＋の溶出が抑えられたガラス板を安価に製造できる。
【実施例】
【００３８】
以下、実施例を挙げて本発明を具体的に説明するが、本発明はこれらの例に限定されない。
例１〜８は実施例であり、例９は比較例である。また、これらの例のうち、例４〜９は実験例であり、例１〜３はシミュレーション（模擬実験）による例である。【００３９】
（実験例にかかる例４〜８のガラス板の作製）
実験例にかかる例４〜８のガラス板を、次のように作製した。まず、ＳＯ２ガスによる脱アルカリの影響を加味して、最終的に得られるガラス板の組成が表１に示す組成となるように各原料を混合し、ガラス原料を調製した。
ガラス原料をるつぼに入れ、電気炉中で１５００℃に加熱し、溶融ガラスとした。
溶融ガラスをカーボン板上に流し出し、所定の温度で徐冷した。冷却後、ガラスの両面を研磨し、厚さ２ｍｍのガラス板を得た。該ガラス板を５００℃に予熱した後、６００℃〜６１０℃に加熱された電気炉中で保持し、１７５ｍｌ／ｍｉｎのＯ２ガス（Ｎ２ガスやＯ２ガスとＮ２ガスとの混合ガスでもよいが、本例ではＯ２ガスを用いた）をキャリアガスとして、ＳＯ２ガスを２５ｍｌ／ｍｉｎの流量でガラス板の表面に吹きつけた。その後電気炉内のガスをキャリアガスにより置換した後、該ガラス板を電気炉内より取り出した。【００４０】
（比較例にかかる例９のガラス板の作製）
例９のガラス板は、ＳＯ２ガスの吹き付けがないこと以外は例４、７のガラス板と同様にして、作製した。
こうして得られたガラス板について、ガラス板の表面付近のＮａ量の分布の測定、後述するガラス板の表面付近の脱Ｎａ量の指標であるｄＳ値、ガラス板の表面に設けられた反射防止膜の耐剥離性の評価を行った結果を表１に示す。各値の測定や評価は、次のように行った。【００４１】
（ガラス板の表面付近のＮａ量の分布：例４、７、９）
ガラス板の表面から特定の深さにおけるＮａ量は、Ｘ線光電子分光法により下記のようにして測定した。
Ｎａの量は、Ｘ線光電子分光法により、ガラス中のＮａの濃度プロファイル（濃度分布）を測定し、求めた。ガラス板の表面から特定の深さにおけるＮａ量を測定するために、ガラス板の表面を、６０Ｃｏイオンスパッタを用いてエッチング（etching）していった。具体的には、６０Ｃｏイオンスパッタの条件として１０ｋＶ、１０ｎＡ、入射角度６７度、Ｘ線光電子分光法の測定条件として単色化Ａｌ−ＫαＸ線源、検出角度７５度、検出ピークとしてＮａ２ｓ、Ｃａ２ｓ、Ｍｇ２ｓ、Ａｌ２ｐ、Ｓｉ２ｐ、Ｏ１ｓをモニターしながらガラス板表面から約１００ｎｍの深さまで深さ方向の濃度プロファイルの測定を行った。ガラス板表面から２０００ｎｍの深さにおけるＮａ量と２０００ｎｍ以上の深さにおけるＮａ量とに大きな違いはないので、この２０００ｎｍの深さにおけるＮａ量は、ガラス板の破片の断面一般部のＸ線光電子分光法による測定で代用した。【００４２】
（反射防止膜の密着性および耐候性の評価：例４〜９）
ガラス板の表面に設けられる反射防止膜の経時による密着性（剥離防止性）および耐候性を下記のようにして評価した。
上記の密着性や耐候性は、ヤケと呼ばれる白濁の有無に左右されることがある。そこで、ガラス板を１２０℃、１００％ＲＨ、２０時間の加速試験に供することで、ヤケの発生有無を目視で評価した。すなわち、加速試験に供しないガラス（リファレンスガラス）と外観が同等のものを「◎」、リファレンスガラスと外観がほぼ変わらないものを「○」、リファレンスガラスと外観が異なりヤケが顕著であるものを「×」として、判定した。【００４３】
（ガラス板の表面付近の脱Ｎａ量の指標ｄＳ値の測定：例４〜９）
また、ガラス表面にＳＯ２ガスまたはＳＯ３ガスを接触させると、ガラス表面にＮａ２ＳＯ４が生成される。そこで、この生成されたＮａ２ＳＯ４に含まれるＳ原子（硫黄原子）の量を蛍光Ｘ線分析により測定した。このＳ原子の測定値（ｄＳ：単位「個」）とガラス表面から脱離したＮａ量とは、ｄＳ値が増加すれば離脱したＮａ量も増加する正の相関関係であることをＩＣＰ（誘導結合プラズマ）発光分析法および原子吸光法により確認した。すなわち、ガラス表面にＳＯ２ガスまたはＳＯ３ガスを接触させた後のガラス中に存在するＮａ量とｄＳ値とが負の相関関係であることを確認した。そこで、実験例においては蛍光Ｘ線分析結果によるｄＳを、シミュレーション例においては計算結果によるｄＳを、それぞれ得た。
ｄＳは、以下の計算方法により求めた。
ｄＳ＝[ＳＯ２処理後試料表面の蛍光Ｘ線分析におるＳ原子量の測定値]−[ＳＯ２処理前試料表面の蛍光Ｘ線分析におるＳ原子量の測定値]【００４４】
（ガラス板のガラス板のガラス転移温度）
ガラス板のガラス転移温度は、それぞれのガラス組成をもつ場合のガラス転移温度を計算により求めた。【００４５】
【表１】
2011068225.tif 000002
【００４６】
例４、例７および例８の本発明のガラス板は、ガラス板の表面付近におけるＮａ量の分布が上述した条件（Ｉ）を満たしているため、表面へのＮａ＋の溶出が抑えられ、その結果、表面に設けられた反射防止膜が剥離しにくく、また、耐候性にも優れたものである。
例９のガラス板は、通常のソーダライムシリカガラスの組成であり、ＳＯ２ガスとの接触の際に表面にＮａ＋が溶出しにくく、脱アルカリが効率よく行われなかったため、ガラス板の表面付近におけるＮａ量の分布が上述した条件（Ｉ）を満たすことなく、その結果、表面に設けられた反射防止膜が剥離しやすく、また、耐候性にも劣っていた。
例１〜３はｄＳの値が、例９より大きく、例４に近い値であるために、ガラス板の表面付近におけるＮａ量の分布は、条件（Ｉ）を満たしているものと考える。
また、例５および６はｄＳの値が、例４と例７の間にあること、および、密着性・耐候性試験が「○」であることから、ガラス板の表面付近におけるＮａ量の分布は、条件（Ｉ）を満たしているものと考える。
【産業上の利用可能性】
【００４７】
本発明のガラス板は、建築用ガラス板、車両用ガラス板（自動車用窓ガラス等）、太陽電池用ガラス板（カバーガラス、薄膜太陽電池用ガラス基板）、太陽熱集光ミラー用ガラス基板等として好適である。
なお、２００９年１２月４日に出願された日本特許出願２００９−２７６３１５号の明細書、特許請求の範囲、及び要約書の全内容をここに引用し、本発明の明細書の開示として、取り入れるものである。
【国際調査報告】
2011068225.tif 000003
2011068225.tif 000004
2011068225.tif 000005
2011068225.tif 000006
2011068225.tif 000007
2011068225.tif 000008
2011068225.tif 000009